(57)【要約】【課題】セルロース誘導体を含み、吸水反り量が０．３ｍｍを超える樹脂組成物に比べ、成形収縮率の異方性が小さい樹脂成形体が得られる樹脂組成物を提供すること。【解決手段】セルロース誘導体を含み、ＪＩＳ７１５２−３（２００５年）に規定されたＪＩＳ金型タイプＤ２を用いて樹脂組成物を射出成形して得られたＤ２試験片を温度６５℃湿度８５％ＲＨの環境でアルミ板上に２４時間維持した後の吸水反り量が０．３ｍｍ以下である樹脂組成物である。【選択図】なし【特許請求の範囲】
【請求項１】
セルロース誘導体を含み、ＪＩＳ７１５２−３（２００５年）に規定されたＪＩＳ金型タイプＤ２を用いて樹脂組成物を射出成形して得られたＤ２試験片を温度６５℃湿度８５％ＲＨの環境でアルミ板上に２４時間維持した後の吸水反り量が０．３ｍｍ以下である樹脂組成物。
【請求項２】
前記セルロース誘導体の重量平均分子量が、１万以上７．５万未満である請求項１に記載の樹脂組成物。
【請求項３】
前記セルロース誘導体が、セルロースの水酸基の一部がアシル基で置換されたセルロース誘導体であり、該アシル基の置換度が１．８以上２．５以下である請求項１又は請求項２に記載の樹脂組成物。
【請求項４】
前記セルロース誘導体の樹脂組成物全体に占める比率が７０質量％以上である請求項１〜請求項３のいずれか１項に記載の樹脂組成物。
【請求項５】
請求項１〜請求項４のいずれか１項に記載の樹脂組成物を、射出速度が１０ｍｍ／ｓ以上４００ｍｍ／ｓ以下、保持圧力が５ＭＰａ以上２００ＭＰａ以下である条件で射出成形して樹脂成形体を得る、射出成形工程を有する樹脂成形体の製造方法。
【請求項６】
請求項１〜請求項４のいずれか１項に記載の樹脂組成物を含有する樹脂成形体。
【請求項７】
射出成形により成形された請求項６に記載の樹脂成形体。
【発明の詳細な説明】
【技術分野】
【０００１】
本発明は、樹脂組成物、樹脂成形体の製造方法、及び樹脂成形体に関する。
【背景技術】
【０００２】
従来、樹脂組成物としては種々のものが提供され、各種用途に使用されている。特に家電製品や自動車の各種部品、筐体等に使用されたり、また事務機器、電子電気機器の筐体などの部品にも熱可塑性樹脂が使用されたりしている。
近年では植物由来の樹脂が利用されており、従来から知られている植物由来の樹脂の一つにセルロース誘導体がある。
【０００３】
例えば特許文献１には、（Ａ）セルロースエステル１００質量部に対して、（Ｂ）可塑剤２質量部から１００質量部、（Ｃ）（メタ）アクリル酸アルキルエステル単位を含むコアシェル構造の熱可塑性エラストマー１質量部から５０質量部を含有するセルロースエステル組成物が開示されている。
【０００４】
また特許文献２には、Ａ）炭化水素基、Ｂ）アシル基：−ＣＯ−ＲＢ１とアルキレンオキシ基：−ＲＢ２−Ｏ−とを含む基（ＲＢ１は炭化水素基を表し、ＲＢ２は炭素数が３のアルキレン基を表す。）、及び、Ｃ）アシル基：−ＣＯ−ＲＣ（ＲＣは炭化水素基を表す。）を有する水に不溶なセルロース誘導体を含有する熱成形材料が開示されている。
【先行技術文献】
【特許文献】
【０００５】
【特許文献１】特開２０１４−０８４３４３号公報
【特許文献２】特開２０１１−０５７９５９号公報
【発明の概要】
【発明が解決しようとする課題】
【０００６】
本発明の課題は、セルロース誘導体を含み、吸水反り量が０．３ｍｍを超える樹脂組成物に比べ、成形収縮率の異方性が小さい樹脂成形体が得られる樹脂組成物を提供することである。
【課題を解決するための手段】
【０００７】
上記課題は、以下の手段により解決される。
【０００８】
請求項１に係る発明は、
セルロース誘導体を含み、ＪＩＳ７１５２−３（２００５年）に規定されたＪＩＳ金型タイプＤ２を用いて樹脂組成物を射出成形して得られたＤ２試験片を温度６５℃湿度８５％ＲＨの環境でアルミ板上に２４時間維持した後の吸水反り量が０．３ｍｍ以下である樹脂組成物である。
【０００９】
請求項２に係る発明は、
前記セルロース誘導体の重量平均分子量が、１万以上７．５万未満である請求項１に記載の樹脂組成物である。
【００１０】
請求項３に係る発明は、
前記セルロース誘導体が、セルロースの水酸基の一部がアシル基で置換されたセルロース誘導体であり、該アシル基の置換度が１．８以上２．５以下である請求項１又は請求項２に記載の樹脂組成物である。
【００１１】
請求項４に係る発明は、
前記セルロース誘導体の樹脂組成物全体に占める比率が７０質量％以上である請求項１〜請求項３のいずれか１項に記載の樹脂組成物である。
【００１２】
請求項５に係る発明は、
請求項１〜請求項４のいずれか１項に記載の樹脂組成物を、射出速度が１０ｍｍ／ｓ以上４００ｍｍ／ｓ以下、保持圧力が５ＭＰａ以上２００ＭＰａ以下である条件で射出成形して樹脂成形体を得る、射出成形工程を有する樹脂成形体の製造方法である。
【００１３】
請求項６に係る発明は、
請求項１〜請求項４のいずれか１項に記載の樹脂組成物を含有する樹脂成形体である。
【００１４】
請求項７に係る発明は、
射出成形により成形された請求項６に記載の樹脂成形体である。
【発明の効果】
【００１５】
請求項１に係る発明によれば、セルロース誘導体を含み、吸水反り量が０．３ｍｍを超える樹脂組成物に比べ、成形収縮率の異方性が小さい樹脂成形体が得られる樹脂組成物が提供される。
【００１６】
請求項２に係る発明によれば、セルロース誘導体の重量平均分子量が１万未満又は７．５万以上の場合に比べ、成形収縮率の異方性が小さい樹脂成形体が得られる樹脂組成物が提供される。
【００１７】
請求項３に係る発明によれば、セルロース誘導体のアシル基の置換度が１．８未満又は２．５を超える場合に比べ、成形収縮率の異方性が小さい樹脂成形体が得られる樹脂組成物が提供される。
【００１８】
請求項４に係る発明によれば、セルロース誘導体の樹脂組成物全体に占める比率が７０質量％未満である場合に比べ、成形収縮率の異方性が小さい樹脂成形体が得られる樹脂組成物が提供される。
【００１９】
請求項５に係る発明によれば、射出速度が前記範囲より小さく、かつ、保持圧力が前記範囲よりも大きい場合に比べ、成形収縮率の異方性が小さい樹脂成形体が得られる樹脂成形体の製造方法が提供される。
【００２０】
請求項６、又は７に係る発明によれば、セルロース誘導体を含み、吸水反り量が０．３ｍｍを超える樹脂組成物を含有する場合に比べ、成形収縮率の異方性が小さい樹脂成形体が提供される。
【発明を実施するための形態】
【００２１】
以下に、本発明の一例である実施形態について説明する。これらの説明及び実施例は本発明を例示するものであり、本発明の範囲を制限するものではない。
【００２２】
本明細書において組成物中の各成分の量について言及する場合、組成物中に各成分に該当する物質が複数種存在する場合には、特に断らない限り、組成物中に存在する当該複数種の物質の合計量を意味する。
【００２３】
＜樹脂組成物＞
本実施形態に係る樹脂組成物は、セルロース樹脂における水酸基の少なくとも一部が置換されたセルロース誘導体を含む。また、本実施形態に係る樹脂組成物は、ＪＩＳ７１５２−３（２００５年）に規定されたＪＩＳ金型タイプＤ２を用いて射出成形により得られたＤ２試験片を温度６５℃湿度８５％ＲＨの環境でアルミ板上に２４時間維持した後の吸水反り量（以下、単に「吸水反り量」と称する場合がある）が０．３ｍｍ以下となるものである。
【００２４】
ここで、本実施形態に用いられる「セルロース誘導体」とは、セルロースが有する水酸基の少なくとも一部を置換基にて置換した化合物を指す。
なお、本実施形態に係る樹脂組成物は、セルロース誘導体を主成分として含む。主成分とは、樹脂組成物に含まれる各成分の中で最も含有割合（質量基準）が大きい成分を言う。
【００２５】
ここで、吸水反り量は、以下のようにして測定されたものである。
具体的には、まず、測定対象となる樹脂組成物を、ＪＩＳ７１５２−３（２００５年）に規定されたＪＩＳ金型タイプＤ２を用いて、射出速度５０ｍｍ／ｓ、保持圧力８０ＭＰａ、充填圧力１００ＭＰａ、射出時間１０秒、シリンダ温度２００℃、金型温度４０℃の条件にて射出成形を行い、Ｄ２試験片（長さ６０ｍｍ、幅６０ｍｍ、厚み２ｍｍの試験片）を得る。
【００２６】
得られたＤ２試験片をアルミ板上に置き、温度６５℃湿度８５％ＲＨの環境下で２４時間静置し、静置前及び静置後におけるＤ２試験片端部の浮き上がり量（アルミ板からの距離）を測定する。静置前の浮き上がり量を０ｍｍとして静置による浮き上がり量の変化を算出し、浮き上がり量の変化が最も大きかった端部における値（最大歪）を「吸水反り量」とする。
【００２７】
本実施形態に係る樹脂組成物は、セルロース誘導体を含み、かつ、吸水反り量が前記範囲であることにより、吸水反り量が前記範囲よりも大きい場合に比べ、成形収縮率の異方性が小さい樹脂成形体が得られる。この理由は定かではないが、次の通りと考える。
【００２８】
「吸水反り量が０．３ｍｍ以下」とは、Ｄ２試験片の吸水量が全体にわたって均一に近いことを意味している。
つまり本実施形態では、吸水反り量が０．３ｍｍを超える場合に比べて、Ｄ２試験片における吸水量の多い箇所と吸水量の少ない箇所とにおける吸水量の差が小さい。そして、吸水量の多い箇所と吸水量の少ない箇所とにおける吸水量の差が小さいＤ２試験片では、Ｄ２試験片全体にわたって均一に近い状態で吸水する。
【００２９】
吸水量が全体にわたって均一にＤ２試験片が吸水すると、全体的に均一に近い状態で膨張するため、Ｄ２試験片の「反り」が生じにくく、結果として吸水反り量が小さくなる。
つまり、吸水量が全体にわたって均一に近いＤ２試験片では、吸水量の多い箇所による局所的な膨張が起こりにくい。そして、吸水量の多い箇所による局所的な膨張が起こりにくいＤ２試験片では、局所的な膨張に起因するひずみが生じにくい。また、局所的な膨張に起因するひずみが生じにくいと、ひずみが生じた箇所における応力が端部に逃れることに起因する端部の反りが起こりにくく、吸水反り量が小さくなる。
【００３０】
Ｄ２試験片の吸水量が全体にわたって均一に近くなる理由としては、セルロース誘導体の分子鎖が不規則（以下「ランダム」と称する場合がある）な状態で配向していることが考えられる。そして、Ｄ２試験片においてセルロース誘導体の分子鎖がランダムな状態で配向している樹脂組成物を用いて樹脂成形体を形成する場合、成形時における分子鎖の配向もランダムに近くなっていると考えられる。
【００３１】
具体的には、一般的に、樹脂組成物を用いて射出成形により樹脂成形体を形成する場合、射出方向（ＭＤ方向）に樹脂の分子鎖が配向する現象が起こる場合があることが知られている。しかしながら、Ｄ２試験片におけるセルロース誘導体の分子鎖の配向がランダムな樹脂組成物は、射出成形時においても射出方向にセルロース誘導体の分子鎖が配向する現象が起こりにいと考えられる。そのため、Ｄ２試験片においてセルロース誘導体の分子鎖の配向がランダムな樹脂組成物を用いると、成形時における分子鎖の配向がランダムに近くなると考えられる。
【００３２】
そして、成形時におけるセルロース誘導体の分子鎖の配向がランダムな状態であると、成形時の収縮が等方的に起こりやすく、成形収縮率の異方性が小さくなると考えられる。
具体的には、例えば成形時に射出方向（ＭＤ方向）に分子鎖が配向する場合、分子鎖と垂直な方向（ＭＤ方向と垂直な方向であるＴＤ方向）には収縮が起こりやすく、分子鎖の方向（ＭＤ方向）には収縮が起こりにくくなると考えられる。このように、方向によって収縮率が異なると、結果として得られた樹脂成形体の寸法と金型の空洞の寸法との差が方向によって異なることになり、成形収縮率の異方性が大きくなる。
これに対して、成形時における分子鎖の配向がランダムな場合は、方向による収縮率の差が小さくなり、成形収縮率の異方性が小さくなると考えられる。
【００３３】
以上の理由により、吸水反り量が０．３ｍｍ以下である本実施形態では、吸水反り量が０．３ｍｍを超える場合に比べ、成形収縮率の異方性が小さい樹脂成形体が得られると推測される。
【００３４】
以下、本実施形態に係る樹脂組成物の成分を詳細に説明する。
【００３５】
［セルロース誘導体］
本実施形態に係る樹脂組成物は、セルロース樹脂における水酸基の少なくとも一部が置換されたセルロース誘導体を含む。
セルロース誘導体は、セルロース樹脂における水酸基の少なくとも一部が置換された化合物であり、かつ、セルロース誘導体を含む樹脂組成物における吸水反り量が０．３ｍｍ以下となるものであれば、特に限定されない。
【００３６】
セルロース誘導体を含む樹脂組成物における吸水反り量が０．３ｍｍ以下となるセルロース誘導体の具体例としては、例えば、重量平均分子量が１万以上７万５０００未満であるセルロース誘導体が挙げられる。
以下、重量平均分子量が１万以上７万５０００未満であるセルロース誘導体（以下、「特定のセルロース誘導体」と称する場合がある）について詳細に説明する。
【００３７】
・重量平均分子量
本実施形態に用いられる特定のセルロース誘導体は、重量平均分子量が１万以上７．５万未満である。この重量平均分子量は、更に２万以上５万以下が好ましい。
重量平均分子量が１万以上７．５万未満であることで、成形収縮率の異方性が小さい。その理由は定かではないが、重量平均分子量が前記範囲であることで、前記範囲から外れた場合に比べ、適度に分子鎖が短くなることにより、成形時において分子鎖がランダムに配向しやすいためであると推測される。
【００３８】
ここで、重量平均分子量（Ｍｗ）は、ゲルパーミエーションクロマトグラフ（ＧＰＣ）により測定される値である。具体的には、ＧＰＣによる分子量測定は、ジメチルアセトアミド／塩化リチウム＝９０／１０溶液を用い、ＧＰＣ装置（東ソー社製、ＨＬＣ−８３２０ＧＰＣ、カラム：ＴＳＫｇｅｌα−Ｍ）にて測定される。
【００３９】
・構造
特定のセルロース誘導体として具体的には、例えば、セルロースが有する水酸基の少なくとも一部をアシル基にて置換した化合物であることが好ましく、具体的には、例えば、一般式（１）で表されるセルロース誘導体が挙げられる。
【００４０】
【化１】
2016183278.tif 000002
【００４１】
一般式（１）中、Ｒ１、Ｒ２、及びＲ３は、それぞれ独立に、水素原子、又は炭素数１以上６以下のアシル基を表す。ｎは２以上の整数を表す。ただし、ｎ個のＲ１、ｎ個のＲ２、及びｎ個のＲ３のうちの少なくとも一部は炭素数１以上６以下のアシル基を表す。
一般式（１）で表される化合物中に、アシル基が複数存在する場合には、それぞれのアシル基は、同じであってもよいし、一部が同じであってもよいし、互いに異なっていてもよい。
【００４２】
一般式（１）中、ｎの範囲は特に制限されないが、２５０以上７５０以下が好ましく、３５０以上６００以下がより好ましい。
ｎを２５０以上にすると、樹脂成形体の強度が高まりやすくなる。ｎを７５０以下にすると、樹脂成形体の柔軟性の低下が抑制されやすくなる。
【００４３】
・アシル基
前記一般式（１）で表される構造を有するセルロース誘導体の場合、ｎ個のＲ１、ｎ個のＲ２、及びｎ個のＲ３のうちの少なくとも一部が炭素数１以上６以下のアシル基を表す。
一般式（１）で表されるセルロース誘導体中にｎ個あるＲ１は、全て同一でも一部同一でも互いに異なっていてもよい。同様に、ｎ個あるＲ２、及びｎ個あるＲ３も、それぞれ、全て同一でも一部同一でも互いに異なっていてもよい。そして、これらのうちの少なくとも一部が炭素数１以上６以下のアシル基を表す。
【００４４】
特定のセルロース誘導体は、上記のように、炭素数１以上６以下のアシル基を有することが好ましい。特定のセルロース誘導体が炭素数１以上６以下のアシル基を有することにより、アシル基の炭素数がすべて７以上である場合に比べ、応力緩和が適切な範囲になり、分子間力がある程度保たれることで成形収縮率の異方性が小さくなる。
特定のセルロース誘導体が有するアシル基の炭素数は、更に１以上４以下が好ましく、１以上３以下がより好ましい。
【００４５】
炭素数１以上６以下のアシル基は「−ＣＯ−ＲＡＣ」の構造で表され、ＲＡＣは、水素原子、又は炭素数１以上５以下の炭化水素基を表す。
ＲＡＣで表される炭化水素基は、直鎖状、分岐状、及び環状のいずれであってもよいが、直鎖状であることがより好ましい。
また前記炭化水素基は、飽和炭化水素基でも不飽和炭化水素基でもよいが、飽和炭化水素基であることがより好ましい。
また前記炭化水素基は、炭素及び水素以外の他の原子（例えば酸素、窒素等）を有していてもよいが、炭素及び水素のみからなる炭化水素基であることがより好ましい。
【００４６】
炭素数１以上６以下のアシル基としては、ホルミル基、アセチル基、プロピオニル基、ブチリル基（ブタノイル基）、プロペノイル基、ヘキサノイル基等が挙げられる。
これらの中でもアシル基としては、成形収縮率の異方性を小さくする観点、及び樹脂組成物の成形性の向上の観点から、アセチル基が好ましい。
【００４７】
・置換度
特定のセルロース誘導体の置換度は、１．８以上２．５以下であることが好ましい。更には２以上２．５以下がより好ましく、２．２以上２．５以下が更に好ましい。
置換度が１．８以上２．５以下であることにより、１．８より小さい場合及び２．５より大きい場合に比べ、成形収縮率の異方性が小さい。その理由は定かではないが、置換度が１．８以上２．５以下であると、１．８より小さい場合に比べて水素結合が弱く、成形時に分子鎖の配向がランダムに近くなりやすいためであると推測される。また、置換度が１．８以上２．５以下であると、２．５より大きい場合に比べて分子鎖のパッキングが起こりにくいことで、同様に成形時に分子鎖の配向がランダムになりやすいためであると推測される。
【００４８】
なお、置換度とは、セルロースが有する水酸基が置換基により置換されている程度を示す指標である。前述のように、置換基がアシル基であれば、置換度は、セルロース誘導体のアシル化の程度を示す指標となる。具体的には、置換度はセルロース誘導体のＤ−グルコピラノース単位に３個ある水酸基がアシル基で置換された置換個数の分子内平均を意味する。
【００４９】
・合成方法
本実施形態に用いられるセルロース誘導体の製造方法としては、特に限定されるものではなく、公知の方法が採用される。
以下、重量平均分子量が１万以上７．５万未満であり、セルロースの水酸基の一部が炭素数１以上６以下のアシル基で置換された特定セルロース誘導体の製造方法について、例を挙げて説明する。
【００５０】
（セルロースの分子量の調整）
まず、アシル化前のセルロース、つまり水酸基がアシル基で置換されていないセルロースを準備し、その分子量を調整する。
【００５１】
前記アシル化前のセルロースとしては、調製したものを用いても、市販のものを用いてもよい。なお、通常セルロースは植物由来の樹脂であり、その重量平均分子量は本実施形態における特定のセルロース誘導体と比べて高いのが一般的である。そのため、セルロースの分子量の調整は、通常分子量を低下させる工程となる。
【００５２】
例えば、市販のセルロースの重量平均分子量は、通常１５万以上５０万以下の範囲である。
前記アシル化前のセルロースの市販品としては、例えば、日本製紙社製のＫＣフロックＷ５０、Ｗ１００、Ｗ２００、Ｗ３００Ｇ、Ｗ４００Ｇ、Ｗ−１００Ｆ、Ｗ６０ＭＧ、Ｗ−５０ＧＫ、Ｗ−１００ＧＫ、ＮＤＰＴ、ＮＤＰＳ、ＬＮＤＰ、ＮＳＰＰ−ＨＲ等が挙げられる。
【００５３】
前記アシル化前のセルロースの分子量を調整する方法としては、特に限定されるものではないが、例えば前記セルロースを液体中で攪拌することで分子量を低下させる方法が挙げられる。
攪拌の際の速度や時間等を調整することで、セルロースの分子量を求める値に調整される。なお、特に限定されるものではないが、攪拌の際の攪拌速度としては５０ｒｐｍ以上３０００ｒｐｍ以下の範囲が好ましく、１００ｒｐｍ以上１０００ｒｐｍ以下がより好ましい。また、攪拌時間は２時間以上４８時間以下の範囲が好ましく、５時間以上２４時間以下がより好ましい。
なお、攪拌の際に用いられる液体は、塩酸水溶液、ギ酸水溶液、酢酸水溶液、硝酸水溶液、硫酸水溶液などが挙げられる。
【００５４】
（セルロース誘導体の調製）
上記の方法などによって分子量を調整したセルロースを、公知の方法により炭素数１以上６以下のアシル基でアシル化することで、特定のセルロース誘導体が得られる。
例えば、前記セルロースが有する水酸基の一部をアセチル基で置換する場合であれば、酢酸、無水酢酸及び硫酸の混合物を用いてセルロースをエステル化する方法等が挙げられる。また、プロピオニル基で置換する場合であれば前記混合物の無水酢酸に代えて無水プロピオン酸を用いてエステル化する方法が、ブタノイル基で置換する場合であれば前記混合物の無水酢酸に代えて無水ブチル酸を用いてエステル化する方法が、ヘキサノイル基で置換する場合であれば前記混合物の無水酢酸に代えて無水ヘキシル酸を用いてエステル化する方法が、それぞれ挙げられる。
【００５５】
アシル化した後、置換度を調整する目的で更に脱アシル化工程を設けてもよい。また、前記アシル化の工程後又は前記脱アシル化工程後に更に精製する工程を設けてもよい。
【００５６】
・樹脂組成物中に占める比率
本実施形態に係る樹脂組成物では、セルロース誘導体の有する機能を発現し易くするため、セルロース誘導体の樹脂組成物全体に占める比率が７０質量％以上であることが好ましく、８０質量％以上がより好ましく、１００質量％であってもよい。
該比率が７０質量％以上であることにより、成形収縮率の異方性が小さい樹脂成形体が得られやすい。その理由は定かではないが、以下のように推測される。
【００５７】
セルロース誘導体の含有量が上記範囲であると、上記範囲よりも少ない場合に比べて、セルロース誘導体以外の成分（以下「他の成分」と称する場合がある）の割合が少ない。他の成分の割合が少ないと、他の成分の割合が多すぎる場合に比べ、他の成分が偏在した領域が生じにくくなり、他の成分が偏在した領域が成形時に局所的に異なる収縮率で収縮することが起こりにくい。そして、特定の領域が成形時に局所的に異なる収縮率で収縮することが起こりにくいことで、局所的な異なる収縮率での収縮による成形収縮率の異方性の上昇が起こりにくく、結果として成形収縮率の異方性が小さくなると推測される。
以上の理由により、セルロース誘導体の含有量が上記範囲であることにより、上記範囲よりも少ない場合に比べて、成形収縮率の異方性が小さい樹脂成形体が得られると推測される。
【００５８】
［可塑剤］
本実施形態に係る樹脂組成物は、更に可塑剤を含んでもよい。
なお、可塑剤の含有量は、樹脂組成物全体に占める特定のセルロース誘導体の比率が前述の範囲となる量とすることが好ましい。より具体的には、樹脂組成物全体に占める可塑剤の比率は１５質量％以下が好ましく、１０質量％以下がより好ましく、５質量％以下が更に好ましい。可塑剤の比率が上記範囲であることにより、弾性率がより高くなり、耐熱性もより高くなる。また、可塑剤のブリードも抑制される。
【００５９】
可塑剤としては、例えば、アジピン酸エステル含有化合物、ポリエーテルエステル化合物、セバシン酸エステル化合物、グリコールエステル化合物、酢酸エステル、二塩基酸エステル化合物、リン酸エステル化合物、フタル酸エステル化合物、樟脳、クエン酸エステル、ステアリン酸エステル、金属石鹸、ポリオール、ポリアルキレンオキサイド等が挙げられる。
これらの中でも、アジピン酸エステル含有化合物、ポリエーテルエステル化合物が好ましく、アジピン酸エステル含有化合物がより好ましい。
【００６０】
−アジピン酸エステル含有化合物−
アジピン酸エステル含有化合物（アジピン酸エステルを含む化合物）とは、アジピン酸エステル単独の化合物、又は、アジピン酸エステルとアジピン酸エステル以外の成分（アジピン酸エステルとは異なる化合物）との混合物であることを示す。但し、アジピン酸エステル含有化合物は、アジピン酸エステルを全成分に対して５０質量％以上で含むことがよい。
【００６１】
アジピン酸エステルとしては、例えば、アジピン酸ジエステル、アジピン酸ポリエステルが挙げられる。具体的には、下記一般式（２−１）で示されるアジピン酸ジエステル、及び下記一般式（２−２）で示されるアジピン酸ポリエステル等が挙げられる。
【００６２】
【化２】
2016183278.tif 000003
【００６３】
一般式（２−１）及び（２−２）中、Ｒ４及びＲ５は、それぞれ独立に、アルキル基、又はポリオキシアルキル基［−（ＣｘＨ２Ｘ−Ｏ）ｙ−ＲＡ１］（但し、ＲＡ１はアルキル基を、ｘは１以上１０以下の整数を、ｙは１以上１０以下の整数を、表す。）を表す。
Ｒ６は、アルキレン基を表す。
ｍ１は、１以上２０以下の整数を表す。
ｍ２は、１以上１０以下の整数を表す。
【００６４】
一般式（２−１）及び（２−２）中、Ｒ４及びＲ５が表すアルキル基は、炭素数１以上６以下のアルキル基が好ましく、炭素数１以上４以下のアルキル基がより好ましい。Ｒ４及びＲ５が表すアルキル基は、直鎖状、分岐状、環状のいずれでもよいが、直鎖状、分岐状が好ましい。
一般式（２−１）及び（２−２）中、Ｒ４及びＲ５が表すポリオキシアルキル基［−（ＣｘＨ２Ｘ−Ｏ）ｙ−ＲＡ１］において、ＲＡ１が表すアルキル基は、炭素数１以上６以下のアルキル基が好ましく、炭素数１以上４以下のアルキル基がより好ましい。ＲＡ１が表すアルキル基は、直鎖状、分岐状、環状のいずれでもよいが、直鎖状、分岐状が好ましい。
【００６５】
一般式（２−２）中、Ｒ６が表すアルキレン基は、炭素数１以上６以下のアルキレン基が好ましく、炭素数１以上４以下のアルキレン基がより好ましい。アルキレン基は、直鎖状、分岐状、環状のいずれでもよいが、直鎖状、分岐状が好ましい。
【００６６】
一般式（２−１）及び（２−２）中、各符号が表す基は、置換基で置換されていてもよい。置換基としては、アルキル基、アリール基、ヒドロキシル基等が挙げられる。
【００６７】
アジピン酸エステルの分子量（又は重量平均分子量）は、２００以上５０００以下が好ましく、３００以上２０００以下がより好ましい。なお、重量平均分子量は、前述のセルロース誘導体の重量平均分子量の測定方法に準拠して測定された値である。
【００６８】
以下、アジピン酸エステル含有化合物の具体例を示すが、これに限られるわけではない。
【００６９】
【化３】
2016183278.tif 000004
【００７０】
−ポリエーテルエステル化合物−
ポリエーテルエステル化合物として具体的には、例えば、一般式（２）で表されるポリエーテルエステル化合物が挙げられる。
【００７１】
【化４】
2016183278.tif 000005
【００７２】
一般式（２）中、Ｒ４、及びＲ５は、それぞれ独立に、炭素数２以上１０以下のアルキレン基を表す。Ａ１、及びＡ２はそれぞれ独立に、炭素数１以上６以下のアルキル基、炭素数６以上１２以下のアリール基、又は炭素数７以上１８以下のアラルキル基を表す。ｍは、１以上の整数を表す。
【００７３】
一般式（２）中、Ｒ４が表すアルキレン基としては、炭素数３以上１０以下のアルキレン基が好ましく、炭素数３以上６以下のアルキレン基がより好ましい。Ｒ４が表すアルキレン基は、直鎖状、分岐状、及び環式のいずれであってもよいが、直鎖状が好ましい。
Ｒ４が表すアルキレン基の炭素数を３以上にすると、樹脂組成物の流動性の低下が抑制され、熱可塑性が発現しやすくなる。Ｒ４が表すアルキレン基の炭素数を１０以下又はＲ４が表すアルキレン基を直鎖状にすると、セルロース誘導体との親和性が高まりやすくなる。このため、Ｒ４が表すアルキレン基を直鎖状とし、且つ炭素数を上記範囲とすると、樹脂組成物の成形性が向上する。
これら観点から、特に、Ｒ４が表すアルキレン基は、ｎ−ヘキシレン基（−（ＣＨ２）６−）が好ましい。つまり、ポリエーテルエステル化合物は、Ｒ４としてｎ−ヘキシレン基（−（ＣＨ２）６−）を表す化合物であることが好ましい。
【００７４】
一般式（２）中、Ｒ５が表すアルキレン基としては、炭素数３以上１０以下のアルキレン基が好ましく、炭素数３以上６以下のアルキレン基がより好ましい。Ｒ５が表すアルキレン基は、直鎖状、分岐状、及び環式のいずれであってもよいが、直鎖状が好ましい。
Ｒ５が表すアルキレン基の炭素数を３以上にすると、樹脂組成物の流動性の低下が抑制され、熱可塑性が発現しやすくなる。Ｒ５が表すアルキレン基の炭素数を１０以下又はＲ５が表すアルキレン基を直鎖状にすると、セルロース誘導体との親和性が高まりやすくなる。このため、Ｒ５が表すアルキレン基を直鎖状とし、且つ炭素数を上記範囲とすると、樹脂組成物の成形性が向上する。
これら観点から、特に、Ｒ５が表すアルキレン基は、ｎ−ブチレン基（−（ＣＨ２）４−）が好ましい。つまり、ポリエーテルエステル化合物は、Ｒ５としてｎ−ブチレン基（−（ＣＨ２）４−）を表す化合物であることが好ましい。
【００７５】
一般式（２）中、Ａ１、及びＡ２が表すアルキル基は、炭素数１以上６以下のアルキル基であり、炭素数２以上４以下のアルキル基がより好ましい。Ａ１、及びＡ２が表すアルキル基は、直鎖状、分岐状、及び環式のいずれであってもよいが、分岐状が好ましい。
Ａ１、及びＡ２が表すアリール基は、炭素数６以上１２以下のアリール基であり、フェニル基、ナフチル基等の無置換アリール基；ｔ−ブチルフェニル基、ヒドロキシフェニル基等の置換フェニル基が挙げられる。
Ａ１、及びＡ２が表すアラルキル基としては、−ＲＡ−Ｐｈで示される基である。ＲＡは、直鎖状又は分岐状の炭素数１以上６以下（好ましくは炭素数２以上４以下）のアルキレン基を表す。Ｐｈは、無置換フェニル基、又は直鎖状若しくは分岐状の炭素数１以上６以下（好ましくは炭素数２以上６以下）のアルキル基で置換された置換フェニル基を表す。アラルキル基として具体的には、例えば、ベンジル基、フェニルメチル基（フェネチル基）、フェニルプロピル基、フェニルブチル基等の無置換アラルキル基、又はメチルベンジル基、ジメチルベンジル基、メチルフェネチル基等の置換アラルキル基が挙げられる。
【００７６】
Ａ１、及びＡ２の少なくとも一方は、アリール基又はアラルキル基を表すことが好ましい。つまり、ポリエーテルエステル化合物は、Ａ１、及びＡ２の少なくとも一方としてアリール基（好ましくはフェニル基）又はアラルキル基を表す化合物であることが好ましく、Ａ１、及びＡ２の双方としてアリール基（好ましくはフェニル基）又はアラルキル基を表す化合物であることが好ましい。
【００７７】
次に、ポリエーテルエステル化合物の特性について説明する。
【００７８】
ポリエーテルエステル化合物の重量平均分子量（Ｍｗ）は、４５０以上６５０以下が好ましく、５００以上６００以下がより好ましい。
重量平均分子量（Ｍｗ）を４５０以上にすると、ブリード（析出する現象）し難くなる。重量平均分子量（Ｍｗ）を６５０以下にすると、セルロース誘導体との親和性が高まりやすくなる。このため、重量平均分子量（Ｍｗ）を上記範囲にすると、樹脂組成物の成形性が向上する。
なお、ポリエーテルエステル化合物の重量平均分子量（Ｍｗ）は、ゲルパーミエーションクロマトグラフ（ＧＰＣ）により測定される値である。具体的には、ＧＰＣによる分子量測定は、測定装置として東ソー社製、ＨＰＬＣ１１００を用い、東ソー製カラム・ＴＳＫｇｅｌ  ＧＭＨＨＲ−Ｍ＋ＴＳＫｇｅｌ  ＧＭＨＨＲ−Ｍ（７．８ｍｍＩ．Ｄ．３０ｃｍ）を使用し、クロロホルム溶媒で行う。そして、重量平均分子量は、この測定結果から単分散ポリスチレン標準試料により作成した分子量校正曲線を使用して算出する。
【００７９】
ポリエーテルエステル化合物の２５℃における粘度は、３５ｍＰａ・ｓ以上５０ｍＰａ・ｓ以下が好ましく、４０ｍＰａ・ｓ以上４５ｍＰａ・ｓ以下がより好ましい。
粘度を３５ｍＰａ・ｓ以上にすると、セルロース誘導体への分散性が向上しやすくなる。粘度を５０ｍＰａ・ｓ以下にすると、ポリエーテルエステル化合物の分散の異方性が出現し難くなる。このため、粘度を上記範囲にすると、樹脂組成物の成形性が向上する。
なお、粘度は、Ｅ型粘度計により測定される値である。
【００８０】
ポリエーテルエステル化合物の溶解度パラメータ（ＳＰ値）が、９．５以上９．９以下が好ましく、９．６以上９．８以下がより好ましい。
溶解度パラメータ（ＳＰ値）を９．５以上９．９以下にすると、セルロース誘導体への分散性が向上しやすくなる。
溶解度パラメータ（ＳＰ値）は、Ｆｅｄｏｒの方法により算出された値である、具体的には、溶解度パラメータ（ＳＰ値）は、例えば、Ｐｏｌｙｍ．Ｅｎｇ．Ｓｃｉ．，ｖｏｌ．１４，ｐ．１４７（１９７４）の記載に準拠し、下記式によりＳＰ値を算出する。
式：ＳＰ値＝√（Ｅｖ／ｖ）＝√（ΣΔｅｉ／ΣΔｖｉ）
（式中、Ｅｖ：蒸発エネルギー（ｃａｌ／ｍｏｌ）、ｖ：モル体積（ｃｍ３／ｍｏｌ）、Δｅｉ：それぞれの原子又は原子団の蒸発エネルギー、Δｖｉ：それぞれの原子又は原子団のモル体積)
なお、溶解度パラメータ（ＳＰ値）は、単位として（ｃａｌ／ｃｍ３）１／２を採用するが、慣行に従い単位を省略し、無次元で表記する。
【００８１】
以下、ポリエーテルエステル化合物の具体例を示すが、これに限られるわけではない。
【００８２】
【化５】
2016183278.tif 000006
【００８３】
［その他の成分］
本実施形態に係る樹脂組成物は、必要に応じて、さらに、上述した以外のその他の成分を含んでいてもよい。その他の成分としては、例えば、難燃剤、相溶化剤、酸化防止剤、離型剤、耐光剤、耐候剤、着色剤、顔料、改質剤、ドリップ防止剤、帯電防止剤、耐加水分解防止剤、充填剤、補強剤（ガラス繊維、炭素繊維、タルク、クレー、マイカ、ガラスフレーク、ミルドガラス、ガラスビーズ、結晶性シリカ、アルミナ、窒化ケイ素、窒化アルミナ、ボロンナイトライド等）などが挙げられる。これらの成分の含有量は、樹脂組成物全体に対してそれぞれ、０質量％以上５質量％以下であることが好ましい。ここで、「０質量％」とはその他の成分を含まないことを意味する。
【００８４】
本実施形態に係る樹脂組成物は、上記樹脂以外の他の樹脂を含んでいてもよい。但し、他の樹脂は、樹脂組成物全体に占める特定のセルロース誘導体の比率が前述の範囲となる量とすることが好ましい。
他の樹脂としては、例えば、従来公知の熱可塑性樹脂が挙げられ、具体的には、ポリカーボネート樹脂；ポリプロピレン樹脂；ポリエステル樹脂；ポリオレフィン樹脂；ポリエステルカーボネート樹脂；ポリフェニレンエーテル樹脂；ポリフェニレンスルフィド樹脂；ポリスルフォン樹脂；ポリエーテルスルフォン樹脂；ポリアリーレン樹脂；ポリエーテルイミド樹脂；ポリアセタール樹脂；ポリビニルアセタール樹脂；ポリケトン樹脂；ポリエーテルケトン樹脂；ポリエーテルエーテルケトン樹脂；ポリアリールケトン樹脂；ポリエーテルニトリル樹脂；液晶樹脂；ポリベンズイミダゾール樹脂；ポリパラバン酸樹脂；芳香族アルケニル化合物、メタクリル酸エステル、アクリル酸エステル、及びシアン化ビニル化合物からなる群より選ばれる１種以上のビニル単量体を、重合若しくは共重合させて得られるビニル系重合体若しくは共重合体樹脂；ジエン−芳香族アルケニル化合物共重合体樹脂；シアン化ビニル−ジエン−芳香族アルケニル化合物共重合体樹脂；芳香族アルケニル化合物−ジエン−シアン化ビニル−Ｎ−フェニルマレイミド共重合体樹脂；シアン化ビニル−（エチレン−ジエン−プロピレン（ＥＰＤＭ））−芳香族アルケニル化合物共重合体樹脂；塩化ビニル樹脂；塩素化塩化ビニル樹脂；などが挙げられる。これら樹脂は、１種を単独で用いてもよく、２種以上を併用してもよい。
【００８５】
［樹脂組成物の製造方法］
本実施形態に係る樹脂組成物は、例えば、前記特定のセルロース誘導体、又は特定のセルロース誘導体と上記成分との混合物を溶融混練することにより製造される。ほかに、本実施形態に係る樹脂組成物は、例えば、上記成分を溶剤に溶解することにより製造される。溶融混練の手段としては公知の手段が挙げられ、具体的には例えば、二軸押出機、ヘンシェルミキサー、バンバリーミキサー、単軸スクリュー押出機、多軸スクリュー押出機、コニーダ等が挙げられる。
なお、混練の際の温度は、使用するセルロース誘導体の溶融温度に応じて決定されればよいが、熱分解と流動性の点から、例えば、１４０℃以上２４０℃以下が好ましく、１６０℃以上２００℃以下がより好ましい。
【００８６】
＜樹脂成形体、樹脂成形体の製造方法＞
本実施形態に係る樹脂成形体は、本実施形態に係る樹脂組成物を含有する。つまり、本実施形態に係る樹脂成形体は、本実施形態に係る樹脂組成物と同じ組成で構成されている。
具体的には、本実施形態に係る樹脂成形体は、本実施形態に係る樹脂組成物を成形して得られる。成形方法は、例えば、射出成形、押し出し成形、ブロー成形、熱プレス成形、カレンダ成形、コーティング成形、キャスト成形、ディッピング成形、真空成形、トランスファ成形などを適用してよい。
【００８７】
本実施形態に係る樹脂成形体の成形方法は、形状の自由度が高い点で、射出成形が望ましい。
射出成形により得られた樹脂成形体である射出成形体は、樹脂組成物を加熱溶融し、金型に流し込み、固化させることで得られる。射出圧縮成形によって成形してもよい。
【００８８】
射出成形を適用する場合、樹脂組成物を射出成形して樹脂成形体を得る射出成形工程では、射出速度を１０ｍｍ／ｓ以上４００ｍｍ／ｓ以下とし、保持圧力を５ＭＰａ以上２００ＭＰａ以下とすることが望ましい。
ここで、「射出速度」とは、樹脂を金型に充填する流速を意味する。また、「保持圧力」とは、金型に樹脂が充填された後、保持するためにかける圧力を意味する。
【００８９】
射出速度を前記範囲とすることにより、前記範囲よりも小さい（遅い）場合に比べ、成形収縮率の異方性が小さくなる。その理由は定かではないが、本実施形態の樹脂組成物を用いた場合には、射出速度を前記範囲とした方が、前記範囲よりも小さい場合に比べて、射出時にセルロース誘導体の分子鎖が一方向に配向しにくく、ランダムな状態で配向しやすいためと推測される。
【００９０】
一般的な樹脂組成物を射出成形する場合、射出速度を遅くすることで応力が小さくなり、分子鎖がランダムになりやすいと考えられているため、射出速度を１００ｍｍ／ｓ未満に設定する場合が多い。しかしながら、本実施形態の樹脂組成物を射出成形する場合は、むしろ射出速度を従来に比べて速く設定し、前記範囲とした方が、得られた成形体における成形収縮率の異方性が小さくなることが分かった。
【００９１】
また、射出速度を前記範囲とすることにより、前記範囲よりも大きい（速い）場合に比べて、フローマークやジェッティングを起こしにくく、外観が良好になる傾向があるという利点がある。
さらに、保持圧力を前記範囲とすることにより、前記範囲よりも大きい（強い）場合に比べて、成形収縮率の異方性が小さくなる。その理由は定かではないが、保持圧力を小さく（弱く）することにより、金型内においてセルロース誘導体の分子鎖が一方向に配向しにくく、ランダムな状態で配向しやすいためと推測される。
また、保持圧力を前記範囲とすることにより、前記範囲よりも小さい（弱い）場合に比べて、ひけを起こしにくく外観が良好になるという利点がある。
【００９２】
なお、射出速度は、２０ｍｍ／ｓ以上３００ｍｍ／ｓ以下がより好ましく、３０ｍｍ／ｓ以上２００ｍｍ／ｓ以下がさらに好ましく、１００ｍｍ／ｓ以上２００ｍｍ／ｓ以下が特に好ましく、１４０ｍｍ／ｓ以上１８０ｍｍ／ｓ以下が最も好ましい。保持圧力は、１０ＭＰａ以上１７０ＭＰａ以下がより好ましく、２０ＭＰａ以上１５０ＭＰａ以下がさらに好ましい。
また、充填圧力（樹脂を金型に充填させるためにかける圧力）は、１０ＭＰａ以上３００ＭＰａ以下が好ましく、２０ＭＰａ以上２５０ＭＰａ以下がより好ましい。射出時間（樹脂を金型に充填する充填時間と保持圧力をかける保持時間とを合わせた時間）は、１秒以上３０秒以下が好ましく、５秒以上２０秒以下がより好ましい。
【００９３】
射出成形機のシリンダ温度は、例えば１４０℃以上２４０℃以下が挙げられ、好ましくは１５０℃以上２２０℃以下であり、より好ましくは１６０℃以上２００℃以下である。射出成形の金型温度は、例えば３０℃以上１２０℃以下が挙げられ、４０℃以上８０℃以下がより好ましい。
射出成形機としては、例えば、日精樹脂工業製ＮＥＸ１５０、日精樹脂工業製ＮＥＸ７００００、東芝機械製ＳＥ５０Ｄ等の市販の装置が挙げられる。
【００９４】
本実施形態に係る樹脂成形体は、電子・電気機器、事務機器、家電製品、自動車内装材、エンジンカバー、車体、容器などの用途に好適に用いられる。より具体的には、電子・電気機器や家電製品の筐体；電子・電気機器や家電製品の各種部品；自動車の内装部品；ＣＤ−ＲＯＭやＤＶＤ等の収納ケース；食器；飲料ボトル；食品トレイ；ラップ材；フィルム；シート；などである。
【実施例】
【００９５】
以下に実施例を挙げて本発明をさらに詳細に説明するが、本発明はこれらの実施例に制限されるものではない。なお、特に断りのない限り「部」は「質量部」を表す。
【００９６】
［実施例Ａ］
＜セルロースの作製＞
セルロース（日本製紙社製ＫＣフロックＷ５０）２ｋｇを、０．１Ｍ塩酸水溶液２０Ｌ中に入れ、室温（２５℃）で攪拌した。表１に示す攪拌時間で、それぞれの重量平均分子量のセルロースを得た。なお、攪拌装置として新東科学社製、製品名：ＥＰ−１８００を用い、かつ攪拌の際の回転速度は５００ｒｐｍに設定した。
【００９７】
重量平均分子量については、ジメチルアセトアミド／塩化リチウム＝９０／１０溶液を用い、ＧＰＣ装置（東ソー社製、ＨＬＣ−８３２０ＧＰＣ、カラム：ＴＳＫｇｅｌα−Ｍ）にて測定した。
【００９８】
【表１】
2016183278.tif 000007
【００９９】
＜セルロース誘導体の作製＞
（アセチル化工程）
表１の化合物１を１ｋｇ、氷酢酸５００ｇを散布して前処理活性化した。その後、氷酢酸３．８ｋｇ、無水酢酸２．４ｋｇ、及び硫酸８０ｇの混合物を添加し、４０℃以下の温度で攪拌混合しながら、化合物１のエステル化を行った。繊維片がなくなった時をエステル化終了とした。
【０１００】
（脱アセチル化工程）
これに酢酸２ｋｇ、水１ｋｇを加え、室温（２５℃）で２時間攪拌した。
【０１０１】
（精製工程）
更にこの溶液を、２０ｋｇの水酸化ナトリウムを４０ｋｇの水に溶かした溶液中に攪拌しながらゆっくりと滴下した。得られた白色沈殿を吸引ろ過し、水６０ｋｇで洗い、セルロース誘導体（化合物６）を得た。
【０１０２】
化合物１を化合物２〜５に変えた以外は上記と同様にしてセルロース誘導体（化合物７〜１０）を得た。
化合物３を用い、（アセチル化工程）終了後すぐに（精製工程）を実施した以外は上記と同様にして、セルロース誘導体（化合物１１）を得た。
化合物３を用い、（脱アセチル工程）の攪拌時間をそれぞれ、０．５時間、１時間、３時間、５時間、１０時間に変えた以外は上記と同様にして、セルロース誘導体（化合物１２）、（化合物１３）、（化合物１４）、（化合物１５）、（化合物１６）を得た。
化合物３を用い、（アセチル化工程）の無水酢酸２．４ｋｇをそれぞれ、無水プロピオン酸２ｋｇ／無水酢酸０．３ｋｇ、無水ｎ−ブチル酸１．８ｋｇ／無水酢酸６ｋｇ、無水ｎ−ヘキシル酸０．５ｋｇに変えた以外は上記と同様にして、セルロース誘導体（化合物１７）、（化合物１８）、（化合物１９）を得た。
【０１０３】
得られたセルロース誘導体（化合物６）〜（化合物１９）の重量平均分子量は（化合物１）と同様の方法で、置換度はＨ１−ＮＭＲ測定（日本電子社製、ＪＮＭ−ＥＣＺＲ）にて求めた。
これらの結果を表２にまとめる。
【０１０４】
【表２】
2016183278.tif 000008
【０１０５】
特許第５４７００３２号公報の合成例１〜６（段落〔０１０７〜０１１２〕）で得られたセルロース誘導体Ｃ−１〜Ｃ−６をそれぞれ（化合物２０）〜（化合物２５）とした。
【０１０６】
【表３】
2016183278.tif 000009
【０１０７】
＜ペレットの作製＞
表４及び表５に示す実施例１〜２３及び比較例１〜１０に示す仕込み組成比、混錬温度で、２軸混練装置（東芝機械社製、ＴＥＸ４１ＳＳ）にて混練を実施し、樹脂組成物ペレットを得た。
【０１０８】
【表４】
2016183278.tif 000010
【０１０９】
【表５】
2016183278.tif 000011
【０１１０】
なお、表４及び表５に示す（化合物２６）及び（化合物２７）の詳細を以下に示す。
・化合物２６：ジメチルセルロース（ダイセル社製、Ｌ５０、重量平均分子量１７０，０００）
・化合物２７：アジピン酸エステル含有化合物（大八化学工業社製、Ｄａｉｆａｔｔｙ１０１）
【０１１１】
＜射出成形＞
得られたペレットについて射出成形機（日精樹脂工業社製、ＰＮＸ４０）を用い、射出速度１５０ｍｍ／ｓ、保持圧力５０ＭＰａ、充填圧力１２０ＭＰａ、射出時間１０秒、並びに表６及び表７に示すシリンダ温度及び金型温度で、樹脂成形体（長さ６０ｍｍ、幅６０ｍｍ、厚み２ｍｍ）を作製した。
【０１１２】
＜吸水反り量の測定＞
得られたペレットについて射出成形機（日精樹脂工業社製、ＰＮＸ４０）及びＪＩＳ７１５２−３（２００５年）に規定されたＪＩＳ金型タイプＤ２を用い、射出速度１５０ｍｍ／ｓ、保持圧力５０ＭＰａ、充填圧力１２０ＭＰａ、射出時間１０秒、シリンダ温度２００℃、金型温度４０℃の条件で、Ｄ２試験片（長さ６０ｍｍ、幅６０ｍｍ、厚み２ｍｍの試験片）を作製した。
【０１１３】
得られたＤ２試験片をアルミ板上に置き、温度６５℃湿度８５％ＲＨの環境に設定した恒温恒湿槽（エスペック社製、ＰＲ−１）内に入れて２４時間静置した。その後、Ｄ２試験片が置かれたアルミ板を取出し、レーザ変位センサー（オプテックス社製、ＣＤ５）により端部の浮き上がり量を測定して静置前における浮き上がり量と比較し、浮き上がり量の変化が最も大きかった端部における値（最大歪）を算出し、「吸水反り量」とした。結果を表６及び表７に示す。
【０１１４】
＜成形収縮率の異方性の評価＞
射出成形により得られた樹脂成形体について、成形直後（成形後２０分以内）におけるＭＤ方向及びＴＤ方向の寸法を、顕微測長装置（オリンパス社製、ＳＴＭ７）により測定した。測定によって得られたＭＤ方向の寸法及びＴＤ方向の寸法、並びに金型の空洞の寸法（６０ｍｍ）から、下記（式３）〜（式５）により、ＭＤ方向の成形収縮量、ＴＤ方向の成形収縮量、及び成形収縮率の異方性を算出した。結果を表６及び表７に示す。
（式３）：ＭＤ方向の成形収縮量＝金型の空洞の寸法−ＭＤ方向の寸法
（式４）：ＴＤ方向の成形収縮量＝金型の空洞の寸法−ＴＤ方向の寸法
（式５）：成形収縮率の異方性＝ＴＤ方向の成形収縮量／ＭＤ方向の成形収縮量
【０１１５】
【表６】
2016183278.tif 000012
【０１１６】
【表７】
2016183278.tif 000013
【０１１７】
［実施例Ｂ］
＜ペレットの作製＞
表８に示す実施例２４〜２６に示す仕込み組成比、シリンダ温度で、２軸混練装置（東芝機械社製、ＴＥＸ４１ＳＳ）にて混練を実施し、樹脂組成物ペレットを得た。
【０１１８】
【表８】
2016183278.tif 000014
【０１１９】
＜射出成形＞
得られたペレットについて射出成形機（日精樹脂工業社製、ＰＮＸ４０）を用い、射出速度８ｍｍ／ｓ、保持圧力２１０ＭＰａ、充填圧力１２０ＭＰａ、射出時間１０秒、並びに表９に示すシリンダ温度及び金型温度で、樹脂成形体（長さ６０ｍｍ、幅６０ｍｍ、厚み２ｍｍ）を作製した。
【０１２０】
＜吸水反り量の測定＞
実施例Ａにおける吸水反り量の測定と同様にして、得られたペレットを用いてＤ２試験片を作製し、Ｄ２試験片を温度６５℃湿度８５％ＲＨの環境でアルミ板上に２４時間維持した後の吸水反り量を求めた。結果を表９に示す。
【０１２１】
＜成形収縮率の異方性の評価＞
射出成形により得られた樹脂成形体について、成形直後（成形後２０分以内）におけるＭＤ方向及びＴＤ方向の寸法を、顕微測長装置（オリンパス社製、ＳＴＭ７）により測定した。測定によって得られたＭＤ方向の寸法及びＴＤ方向の寸法、並びに金型の空洞の寸法（６０ｍｍ）から、実施例Ａと同様にして成形収縮率の異方性を算出した。結果を表９に示す。
【０１２２】
【表９】
2016183278.tif 000015
【０１２３】
上記結果から、吸水反り量が０．３ｍｍ以下である本実施例では、比較例に比べ、成形収縮率の異方性が小さいことが分かる。
また、射出速度が１０ｍｍ／ｓ以上４００ｍｍ／ｓ以下、保持圧力が５ＭＰａ以上２００ＭＰａ以下である実施例Ａでは、射出速度が１０ｍｍ／未満、保持圧力が２００ＭＰａを超える実施例Ｂに比べ、得られた樹脂成形体における成形収縮率の異方性が小さいことがわかる。
【手続補正書】
【提出日】平成28年5月23日(2016.5.23)
【手続補正１】
【補正対象書類名】明細書
【補正対象項目名】００７１
【補正方法】変更
【補正の内容】
【００７１】
【化４】
2016183278.tif 000016